(57)【要約】【課題】癌治療への応用など生体組織への応用も期待できる新規な複合体を提供する。【解決手段】アルミン酸塩を母体材料とする応力発光体粒子の表面に、応力発光体粒子からの発光により触媒活性を発現する光触媒粒子が付着していることを特徴とする。【選択図】なし【特許請求の範囲】
【請求項１】
アルミン酸塩を母体材料とする応力発光体粒子の表面に、応力発光体粒子からの発光により触媒活性を発現する光触媒粒子が付着していることを特徴とする応力発光体−光触媒複合体。
【請求項２】
応力発光体粒子は、ホルミウムおよびセリウムをドープしたアルミン酸ストロンチウムからなることを特徴とする請求項１に記載の応力発光体−光触媒複合体。
【請求項３】
応力発光体粒子は、ユーロピウムをドープしたアルミン酸ストロンチウムからなることを特徴とする請求項１に記載の応力発光体−光触媒複合体。
【請求項４】
光触媒粒子は二酸化チタン粒子であることを特徴とする請求項１から３のいずれかに記載の応力発光体−光触媒複合体。
【発明の詳細な説明】
【技術分野】
【０００１】
本発明は、応力発光体−光触媒複合体に関するものである。
【背景技術】
【０００２】
応力発光体（mechanoluminescent material）とは、外部から印加された力（圧縮、変位、摩擦、衝撃など）の力学的エネルギーを光に変換して発光するインテリジェント材料であり、近年開発された新しい無機系素材である（非特許文献１〜８）。
【０００３】
本発明者らは、物質が変形しても元の形状に戻る弾性変形領域においても強く発光し、再現性よく繰返し発光が可能な材料である応力発光体の開発に世界で初めて成功した。本発明者らによる一連の研究で得た応力発光体についての知見によれば、材料系は基本的にセラミックであり、母体と発光中心からなるものである。そして本発明者らは母体と発光中心の結晶学的な最適化による圧光変換の高効率化と多色化にも成功している。
【０００４】
特に、人間の目の感度が最も高い緑色発光型のα-SrAl2O4:Eu2+に関しては、系統的に検討を行い、圧光変換効率を飛躍的に向上させてきた。現状では、指で擦る程度の弱い力の印加であっても、擦った部分の軌跡が発光する様子を肉眼で観察することができるに至っている。
【０００５】
また、発光色として、紫外光（紫：非特許文献４）、可視光（青：非特許文献５、緑：非特許文献２、黄色：非特許文献６、赤：非特許文献７）を発する応力発光材料の開発に成功している。
【０００６】
このような応力発光材料においては、応力発光（mechanoluminescence：ML）の際には、力以外のエネルギー（光や電気など）を必要としない。ただし、これらの応力発光材料からは光励起発光（photoluminescence：PL）や電場発光（electroluminescence：EL）も観測でき、応力発光と同じ波長・波形のスペクトルを示す。このことはＭＬもＰＬやＥＬと同様に、母体中にドープされた発光中心（例えばSAO:EならばEu2+の4f7→4f65d1）の電子遷移に由来する発光であることを示唆している。
【０００７】
また本発明者らは、水滴のマイクロ空間を利用する噴霧熱分解法により、粒径１０ｎｍ〜数十μmの応力発光ナノ粒子の作製にも成功しており（非特許文献８）、応力発光体は、今後は生体組織や次世代工学部品のようなマイクロ・ナノサイズの物質が活躍する領域への応用も期待されている。
【０００８】
一方、癌治療などの分野においては従来、紫外線で直接に、あるいは紫外線照射による触媒作用を利用して間接的に癌細胞などの病理細胞を攻撃する方法が研究されている。具体的に検討されている方法としては、紫外線を癌細胞の存在する患部に外部から照射することにより癌細胞を死滅させる方法、紫外線により二酸化チタンなどの光触媒を励起して、酸化還元作用によって癌細胞を死滅させる方法などがある。
【非特許文献１】C. N. Xu, T. Watanabe, M. Akiyama, X. G. Zheng, Appl. Phys. Lett. 74  2414(1999).
【非特許文献２】C. N. Xu, X. G. Zheng, M. Akiyama, K. Nonaka, T. Watanabe, Appl. Phys. Lett. 76 176 (2000).
【非特許文献３】C. N. Xu, Encyclopedia of Smart Materials, 1-2 190 (2002).
【非特許文献４】H. W. Zhang, H. Yamada, N. Terasaki, C. N. Xu, Appl. Phys. Lett. , 91, 081905 (2007).
【非特許文献５】H. W. Zhang, H. Yamada, N. Terasaki, C. N. Xu, Electrochem. Solid-State Lett., 10, J129 (2007).
【非特許文献６】C. N. Xu, T. Watanabe, M. Akiyama, X. G. Zheng, Appl. Phys. Lett. , 74, 1236 (1999).
【非特許文献７】X. Wang, C. N. Xu, H. Yamada, K. Nishikubo, X. G. Zheng, Adv. Mater. , 17, 1254 (2005).
【非特許文献８】C. Li, Y. Imai, Y. Adachi, H. Yamada, K. Nishikubo, C. N. Xu, J. Am. Ceram. Soc, 90, 2273 (2007).
【発明の開示】
【発明が解決しようとする課題】
【０００９】
しかしながら、このような従来の紫外線照射による方法では、患者体内への外部からの紫外線照射が必要とされる。そのため、紫外線照射による癌治療では、副作用として紫外線照射による正常な組織の損傷が懸念される。
【００１０】
また、外部から照射される紫外線を体組織が吸収することにより、紫外線強度が減少して効率が低下するという問題点があった。
【００１１】
このような点から、紫外線照射による癌治療においては、従来とは異なる発想による新しい手法の開発も望まれている。
【００１２】
本発明は、以上のとおりの背景から、たとえば癌治療への応用など生体組織への応用も期待できる新規な複合体を提供することを課題としている。
【課題を解決するための手段】
【００１３】
本発明は、上記の課題を解決するために、以下のことを特徴としている。
【００１４】
第１：アルミン酸塩を母体材料とする応力発光体粒子の表面に、応力発光体粒子からの発光により触媒活性を発現する光触媒粒子が付着していることを特徴とする応力発光体−光触媒複合体。
【００１５】
第２：応力発光体粒子は、ホルミウムおよびセリウムをドープしたアルミン酸ストロンチウムからなることを特徴とする上記第１の応力発光体−光触媒複合体。
【００１６】
第３：応力発光体粒子は、ユーロピウムをドープしたアルミン酸ストロンチウムからなることを特徴とする上記第１の応力発光体−光触媒複合体。
【００１７】
第４：光触媒粒子は二酸化チタン粒子であることを特徴とする上記第１から第３のいずれかの応力発光体−光触媒複合体。
【発明の効果】
【００１８】
本発明によれば、応力発光体粒子の表面に光触媒粒子が付着しているので、応力発光体粒子の励起により生じた発光により光触媒粒子が活性化され、分解反応の促進などの触媒作用を効率的に発現させることができる。
【００１９】
そして、応力発光体粒子への励起源として、紫外光などの光ではなく超音波等の手段を適用できることから、たとえば、当該複合体を体内に導入し外部から超音波を照射することで、外部からの紫外線照射に依らない体内からの光源として機能させ得る可能性がある。従って、本発明の応力発光体−光触媒複合体は新たな癌治療技術への応用も期待できる。
【００２０】
その他、抗菌、殺菌、非ヒト動物への治療、道路面への適用によるＮＯｘ浄化、衝撃波が発生するトンネル内壁面への適用による汚れ浄化、光照射が全く行われない工場等の配管や処理構内への適用による流動物の流れエネルギーによる浄化などへの応用が期待できる。
【発明を実施するための最良の形態】
【００２１】
本発明は上記のとおりの特徴をもつものであるが、以下にその実施の形態について説明する。
【００２２】
本発明で用いられる応力発光体粒子は、アルミン酸塩を母体材料とするものであり、負荷される力学的な外部エネルギーを光に変換して発光する。このような応力発光体とそのマイクロ粒子、ナノ粒子に関しては上記非特許文献１〜８の記載が参照される。
【００２３】
この応力発光体粒子は、たとえばＡｌＯ4様多面体構造よって形成される母体構造の空間に、アルカリ金属イオンおよび／またはアルカリ土類金属イオンが挿入された基本構造を有している。そして、上記空間に挿入されたアルカリ金属イオンおよび／またはアルカリ土類金属イオンの一部が、希土類金属イオン、遷移金属イオン、III族の金属イオン、およびIV族の金属イオンからなる群より選択される少なくとも１種の金属イオンによって置換されている。
【００２４】
好ましい態様では、上記基本構造は反転対称中心を持たないフレームワーク構造であり、歪による圧電効果に由来する発光機構を実現するために、上記母体構造には異方性を有する結晶構造が含まれている。より好ましくは、上記母体構造はα−ＳｒＡｌ2Ｏ4である。
【００２５】
発光中心の金属イオンの具体例としては、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕなどの希土類金属のイオン、あるいはＴｉ、Ｚｒ、Ｖ、Ｃｒ、Ｍｎ、Ｆｅ、Ｃｏ、Ｎｉ、Ｃｕ、Ｚｎ、Ｎｂ、Ｍｏ、Ｔａ、Ｗなどの遷移金属のイオンが挙げられる。これらの金属イオンは、１種単独で結晶構造内に含有させるようにしてもよく、２種以上を組み合わせて結晶構造内に含有させるようにしてもよい。
【００２６】
発光中心の金属イオンの添加量は、好ましくは０．０１〜１０モル％である。この添加量が過少であると発光強度の向上効果が不十分となり、添加量が過剰であると母体物質の結晶構造が維持できなくなり、発光効率が低下して実用に適さなくなる。
【００２７】
応力発光体粒子を作製する際には、たとえば上記した非特許文献に記載の方法を用いることができ、たとえばマイクロ粒子に関しては固相合成法、ナノ粒子に関しては噴霧熱分解法で作製することができる。
【００２８】
本発明で用いられる応力発光体粒子の粒子径は、たとえば電子顕微鏡測定による平均値で１０ｎｍ〜２０μmである。
【００２９】
本発明では、たとえばホルミウムおよびセリウムをドープしたアルミン酸ストロンチウム（SAO:HoCe）、ユーロピウムをドープしたアルミン酸ストロンチウム（SAO:E）などの応力発光体粒子を好適に用いることができる。
【００３０】
SAO:Eは、発光効率が特に高いものが得られており、たとえばEu2+に由来するブロードな発光ピークを５２０ｎｍ付近に有し、応力発光（ML）、PL共に緑色の発光を示すものが得られている。
【００３１】
SAO:HoCeは、光触媒粒子として代表的なものである二酸化チタンの吸収波長に近い紫外線の発光を示すものが得られており、紫外領域に吸収波長をもつ光触媒粒子を用いる場合に励起効率が高い点から好適である。
【００３２】
本発明で用いられる光触媒粒子は、応力発光体粒子からの発光により触媒活性を発現するものであり、その具体例としては、二酸化チタン粒子等の酸化物半導体粒子、硫化カドミウム粒子、あるいは二酸化チタンと他の遷移金属酸化物が複合化された酸化物、二酸化チタンに遷移金属イオンがドープされたものなどが挙げられる。
【００３３】
たとえば、二酸化チタン粒子として、一次粒子径１ｎｍ〜１００ｎmのものが使用できる。結晶形は、光触媒能を有するものであればアナターゼ型、ルチル型、ブルッカイト型などのいずれであってもよい。二酸化チタンの光触媒メカニズムは、次のような機構に基づいていると言われている。先ず、二酸化チタン粒子に光が照射されると、二酸化チタン粒子内部に発生した電子や正孔が二酸化チタン粒子表面近傍の水や酸素と反応してヒドロキシラジカルや過酸化水素が発生し、このヒドロキシラジカルと過酸化水素の強力な酸化還元作用により、たとえば有機物質を炭酸ガスと水に分解する等の触媒作用が発現し、癌細胞への攻撃作用等が生じるものと考えられている。
【００３４】
本発明の応力発光体−光触媒複合体において、応力発光体粒子の表面への光触媒粒子の付着態様としては、たとえば電子顕微鏡観察にて応力発光体粒子の表面に光触媒粒子がまばらに分布している態様、当該表面の大部分を埋める程度に光触媒粒子が密に付着している態様のいずれであってもよく、その付着量は、たとえば光触媒粒子／応力発光体粒子の重量比で０．１〜１である。
【００３５】
応力発光体粒子の表面に光触媒粒子を付着固定させる際には、付着のための結合用化合物であらかじめ応力発光体粒子の表面を化学処理するようにしてもよい。たとえば、応力発光体粒子の表面にピロリン酸などの縮合リン酸塩を結合させておき、これに二酸化チタン表面の水酸基を化学的に結合させることで付着させるようにしてもよい。
【００３６】
本発明の応力発光体−光触媒複合体は、応力発光体粒子の発光によりその表面に付着した光触媒が活性化され、癌細胞等の病理細胞やインフルエンザなどを死滅させることができる。さらに、超音波照射により応力発光体粒子を発光させることができるため、たとえば、本発明の応力発光体−光触媒複合体を癌患者の体内に導入した後、患部に対して外部から超音波を照射することにより、応力発光体粒子を体内から発光させて光触媒を活性化することで、従来のような外部からの紫外線照射によらずに癌細胞を死滅させることも期待できる。
【００３７】
その他、抗菌、殺菌、非ヒト動物への治療、道路面への適用によるＮＯｘ浄化、衝撃波が発生するトンネル内壁面への適用による汚れ浄化、光照射が全く行われない工場等の配管や処理構内への適用による流動物の流れエネルギーによる浄化などへの応用が期待できる。
【００３８】
そこで以下に実施例を示し、さらに詳しく説明する。もちろん、以下の例示によって発明が限定されることはない。
【実施例】
【００３９】
＜実施例１＞
固相合成法により、応力発光体であるSAO:Eのマイクロ粒子を作製した。次いで応力発光体を５．６ｍｍｏｌピロリン酸ＤＭＦ溶液中７０℃で３日間加熱・攪拌処理することで、表面にピロリン酸の修飾を行った。
【００４０】
次いで、ピロリン酸で処理したSAO:E粒子３００ｍｇと二酸化チタンナノ微粒子（石原産業（株）製、ＭＰＴ−６２３、粒子径：縦２０〜３０ｎｍ、横１０〜２０ｎｍのロッド状粒子：ＳＥＭ観察）５００ｍｇを、ＤＭＦ１００ｍｌ中で温度７０℃において３日間攪拌混合し、これによりSAO:E−二酸化チタン複合体を得た。そのＳＥＭ像を図４に示す。
【００４１】
このSAO:E−二酸化チタン複合体のＰＬスペクトルを測定したところ（図１）、未処理のSAO:Eに対応する発光ピーク（５２０ｎｍ）が観測された。また、このSAO:E−二酸化チタン複合体を１質量％ＡｇＮＯ３水溶液中に加え、そこに３６５ｎｍの光照射をしたところ、１分後にはＡｇへの還元の進行が明らかに視認された。
＜実施例２＞
実施例１で用いたSAO:Eのマイクロ粒子のエタノール分散液に、超音波洗浄機（ＵＳ−２Ａ（アズワン）、高周波出力 １２０Ｗ、発振周波数 ３８ｋＨｚ）を用いて超音波を照射し、発光スペクトルを測定した。その結果を図２に示す。同図に示されるように、超音波の照射により可視領域の発光を示すことが確認された。
＜実施例３＞
応力発光体であるSAO:HoCe粒子と、二酸化チタンナノ微粒子（石原産業（株）製、ＭＰＴ−６２３）を組み合わせたときの癌細胞Ｋ５６２に対する細胞毒性評価を行った。細胞毒性評価は、Cell Titer-GloTM Luminescent Cell Viability Assayによりルシフェリンの化学発光を測定することにより行った。なお、SAO:HoCe粒子は、非特許文献４に従って作製したものを用いた。
【００４２】
９６ウェルマイクロプレートの４ウェル×３＝計１２ウェルのうち、４ウェルにはSAO:HoCe５ｍｇと二酸化チタン５ｍｇをさらに加え、別の４ウェルにはSAO：HoCe５ｍｇのみを加え、最後の４ウェルには何も加えなかった。次いで、これらの１２ウェル内に、３６５ｎｍの光照射を１分、次いで２５４ｎｍの光照射を１分行った後、全てのウェルにそれぞれ癌細胞Ｋ５６２＋培地９０μｌを加え、２時間インキュベートした。その後、各ウェル内にルシフェラーゼ５０μｌを入れ、６０分シェーカーにて攪拌した後、ルシフェリンの化学発光を測定した。その結果を図３に示す。
【００４３】
図３より、SAO：HoCeと二酸化チタンの両方を加えた場合のみ、癌細胞が効率的に死滅していた。
【図面の簡単な説明】
【００４４】
【図１】SAO:E−二酸化チタン複合体のＰＬスペクトルである。
【図２】SAO:E粒子に超音波照射したときの発光スペクトルである。
【図３】細胞毒性評価の結果を示すグラフである。
【図４】SAO:E−二酸化チタン複合体のＳＥＭ像である。
【図１】
2009142771.tif 000002
【図２】
2009142771.tif 000003
【図３】
2009142771.tif 000004
【図４】
2009142771.tif 000005